(57)【要約】  本発明は、成形によって物品を製造する方法に関する。本発明の方法は、金型において射出成形する工程、真空による水抽出工程、及び未加工の物品を離型する工程からなる。本発明はまた、このようにして得られた物品に関する。【特許請求の範囲】
【請求項１】
成形によって水硬性マトリックスからなる物品を製造するための方法であって、
ａ）水硬結合剤と混合水を含有するスラリーを金型に注入する工程；
ｂ）該混合水を真空抽出する工程；及び
ｃ）未加工の物品を離型する工程
を含むことを特徴とする、成形によって物品を製造するための方法。
【請求項２】
前記スラリーの前記金型への注入が注入タンクを加圧することによって行われることを特徴とする、請求項１に記載の成形によって物品を製造するための方法。
【請求項３】
前記スラリーの前記金型への注入が蠕動ポンプによって行われることを特徴とする、請求項１又は２に記載の成形によって物品を製造するための方法。
【請求項４】
前記スラリーの前記金型への注入が圧縮空気によって行われることを特徴とする、請求項１又は２に記載の成形によって物品を製造するための方法。
【請求項５】
前記注入が、低圧、即ち、１．５〜４ｂａｒの圧力で行われることを特徴とする、請求項１又は２に記載の成形によって物品を製造するための方法。
【請求項６】
前記注入が、高圧、即ち、４〜３０ｂａｒの圧力で行われることを特徴とする、請求項１又は２に記載の成形によって物品を製造するための方法。
【請求項７】
前記真空抽出工程後の水／セメント比が０．２５〜０．５であることを特徴とする、請求項１〜６のいずれか１項に記載の成形によって物品を製造するための方法。
【請求項８】
０．２〜５ｃｍの厚さを有する物品を生成できることを特徴とする、請求項１〜７のいずれか１項に記載の成形によって物品を製造するための方法。
【請求項９】
前記真空抽出工程の時間が１時間未満であることを特徴とする、請求項１〜８のいずれか１項に記載の成形によって物品を製造するための方法。
【請求項１０】
９０％〜１００％の相対湿度条件下で行われる前記物品を硬化する工程を含むことを特徴とする、請求項１〜９のいずれか１項に記載の成形によって物品を製造するための方法。
【請求項１１】
前記硬化工程の総時間が１〜７日であることを特徴とする、請求項１０に記載の成形によって物品を製造するための方法。
【請求項１２】
前記硬化工程が蒸気の存在下で行われることを特徴とする、請求項１０又は１１に記載の成形によって物品を製造するための方法。
【請求項１３】
前記硬化工程がオートクレーブにおいて行われることを特徴とする、請求項１０又は１１に記載の成形によって物品を製造するための方法。
【請求項１４】
前記物品の組成が、全質量の２ｗｔ％〜９８ｗｔ％の水硬結合剤と、全質量の０．１ｗｔ％〜９５ｗｔ％の砂と、全質量の５ｗｔ％〜７５ｗｔ％の水と、全質量の０ｗｔ％〜５０ｗｔ％の強化繊維と、全質量の０ｗｔ％〜５０ｗｔの他の繊維と、全質量の０ｗｔ％〜７５ｗｔ％のポリマーと、全質量の０ｗｔ％〜２０ｗｔ％の超可塑剤と、全質量の０ｗｔ％〜５０ｗｔ％のメタカオリンとを含むことを特徴とする、請求項１〜１３のいずれか１項に記載の方法によって得られた水硬性マトリックスからなる物品。
【請求項１５】
前記水硬結合剤がセメントを含み、該セメントが、高い初期強度を有する急結セメント、あらゆる強度の通常のポルトランドセメント、アルミナセメント、低アルカリセメント、及び一般に任意のあらゆるタイプのセメントであることができ、その選択が、前記物品を設計する際、その水硬結合剤の特徴を常に維持するよう考慮されなければならないことを特徴とする、請求項１４に記載の水硬性マトリックスからなる物品。
【請求項１６】
前記ポリマーが、種々の類型のアクリル又は合成タイプの樹脂であることができるか、又は前記マトリックスを改質しかつ前記物品の期待される種々の設計及び性能的側面の点でより高い能力を製造される物品に付与するのに使用できる他の任意のポリマーであることができることを特徴とする、請求項１４又は１５に記載の水硬性マトリックスからなる物品。
【請求項１７】
促進剤、遅延剤、乳化剤、空気連行剤、吸蔵空気剤、安定剤、酸化防止剤、可塑剤、又は増粘剤、例えば、セルロース、セルロース繊維、任意のタイプのセルロース水酸化物、及び他の化学増粘剤、さらには注入スラリーの凝集及び安定性を改善するのに使用できる澱粉又は天然製品、及び一般に物品の期待される設計及び性能要件、さらには可能性のある製造要件によって前記マトリックスを改質するための任意の添加剤であることができる他の添加剤を含むことを特徴とする、請求項１４〜１６のいずれか１項に記載の水硬性マトリックスからなる物品。
【請求項１８】
前記強化繊維が、細断された繊維、完全な繊維、細断された強化繊維のあらゆるクラスのマット、連続繊維のマット、例えば、Ｃｅｍ−ＦＩＬ（登録商標）又はメッシュ織物であることができることを特徴とする、請求項１４〜１７のいずれか１項に記載の水硬性マトリックスからなる物品。
【請求項１９】
前記強化繊維が、合成繊維、例えば、ポリアミド、レーヨン、ナイロン、ＰＶＡ、ポリプロピレンの繊維、及び一般にあらゆるクラスの任意の有機繊維又は合成繊維；鉱物繊維、例えば、炭素繊維、玄武岩繊維、及び一般にあらゆるクラスの任意の鉱物繊維；ガラス繊維、例えば、Ｅ、Ｚ、Ｃ、ＡＲのガラス繊維、及び一般に任意の組成の任意のガラス繊維；金属繊維、例えば、銅、鋼、ステンレス鋼、鉄、鋳鉄、ダクタイル鋳鉄の繊維、及び一般に金属タイプの任意の繊維であることができることを特徴とする、請求項１４〜１８のいずれか１項に記載の水硬性マトリックスからなる物品。
【発明の詳細な説明】
【技術分野】
【０００１】
本発明の目的は、成形によって水硬性マトリックスからなる物品を製造するための方法及び該方法によって得られた物品を提案することである。
【背景技術】
【０００２】
現在、ガラス繊維強化セメント（ＧＲＣ）パネルは、より薄く、それゆえより軽いこととともにそれらの高い機械的性能を利用するため、従来のコンクリートパネルの代わりに壁のカバーリングに広く用いられている。外装（壁外装用パネル及び建築部材）のためのそれらの使用に加えて、それらは、他の用途、例えば、衛生陶器（シャワートレー及びその付属品）、さらにはインテリア品にも役立つ。同様に、ガラス繊維強化セメント（ＧＲＣ）パネルは、それらの高い耐火性のため、この特性を必要とする他のタイプの構造体、例えば、パン、ピザなどの食品を調理するのに用いられるオーブンにおいてもしばしば使用される。それらはまた、この目的のために一般的に用いられる材料である木材の代わりに、輸送用パレットの製造にも用いることができる。
【０００３】
しかしながら、これらの物品を製造するための現在の方法は、成形及び離型が全体的に手動で行われ、とりわけ、離型の前の乾燥時間が２４時間以上であるため、時間がかかりかつ高価である。
【発明の開示】
【発明が解決しようとする課題】
【０００４】
本発明の第１の目的は、成形によって水硬性マトリックスからなる物品を製造するための効果的な方法を提案することでこれらの欠点を軽減することである。
【課題を解決するための手段】
【０００５】
この目的のために、本発明は、成形によって水硬性マトリックスからなる物品を製造するための方法であって、
ａ）水硬結合剤と混合水を含有するスラリーを金型に注入する工程；
ｂ）該混合水を真空抽出する工程；及び
ｃ）未加工の物品を離型する工程
を含む方法を提案する。
【０００６】
本発明による方法は、離型が乾燥した状態で行われる従来技術の方法よりも産業上の要件と適合している。これは、真空抽出によって金型の占有時間が大幅に低減されるからである。それゆえ、この方法では、使用される材料の量を低減することができ、さらには物品の製造にかかる時間も低減することができる。
【０００７】
さらには、本発明による方法は、実施が容易でありかつ容易に自動化することができる。
【０００８】
本発明による方法の第１工程は、スラリーを混合することにある。これを行うために、スラリーの成分は、例えば、撹拌システムを備えたミキサーに導入され、均質な混合物が得られるまで撹拌が続けられる。混合の際に生じる吸蔵空気は、圧力タンク内で除去することができる。
【０００９】
次に、スラリーは、例えば、内部を加圧できる好適なロッキングシステムを備えたタンクに移すことができる。このタンクは、吸蔵空気が注入されるスラリーとともに金型に導入されないように、必要に応じて任意選択で外部からの振動の発生を伴う、気泡を除去するための、真空プロセスに基づいた内部システムを含むことができる。
【００１０】
次に、スラリーは、好ましくは上記のタンクを加圧することによって金型に注入される。
【００１１】
好ましくは、この注入は、低圧又は高圧で行うことができる。低圧注入の操作圧は好ましくは１．５〜４ｂａｒであり、一方で、高圧は、場合に応じて及び金型の設計におけるこの圧力を考慮して好ましくは４〜３０ｂａｒである。
【００１２】
この注入操作は、他の任意の通常の手段、例えば、蠕動ポンプ又は圧縮空気（低圧注入の場合）によって実施することもできる。
【００１３】
真空は、好ましくは真空ポンプによって作り出される。
【００１４】
物品が所望の水分含有量を有するように余分な水が抽出される。有利には、最終的な水含有量は、物品の問題のないハンドリングを可能にし、一方で水が不足することによる如何なる亀裂も防ぐ妥協的な量に相当する。加えて、真空抽出工程後の水／セメント比は、好ましくは０．２５〜０．５であることができる。
【００１５】
有利には、本発明による方法の真空抽出工程の時間は１時間未満である。これにより、とりわけ、現行の方法と比べて効率を有意に向上させることができる。
【００１６】
同様に、本方法により、例えば、０．２ｃｍ〜５ｃｍの厚さを有する物品、例えば、床のための物品を、それらの物理的又は機械的性質を損なうことなく得ることができる。このことは、使用される材料の量を低減するのに役立ち、コストの低減及びより軽い物品の獲得が可能となり、それによって物品のハンドリング及び据え付けがより容易になる。
【００１７】
最終的な物品を得るために、本発明による製造方法は、得られた物品の硬化を含むことができる。得られた物品を解体されやすくする微小割れ及び変形の恐れを有意に低減するために、硬化は、好ましくは真空抽出工程の際に水が失われた後、物品が必要な水和レベルを取り戻すことのできる湿度及び温度条件下で行われる。さらに有利には、硬化の際の相対湿度は、９０％〜１００％であることができ、総硬化時間は１〜７日であることができる。
【００１８】
任意選択で、他の硬化システム、例えば、蒸気、オートクレーブなどを選択することができる。
【００１９】
好ましい実施態様においては、細断された強化繊維が注入の前にスラリー中に混合されるか及び／又は強化繊維が注入の前に金型に入れられる。
【００２０】
実施の１つの有利な方法においては、支持部材が注入の前に金型に入れられ、この支持体上に置かれた未加工の物品が支持体によって取り出される。
【００２１】
さらには、この支持体は、金属部品であることができ、例えば、タイルの形態の円形領域を有するパネルを製造するために、物品に関して要求される形状を有することもできる。
【００２２】
１つの特徴によれば、真空抽出は、スラリー注入の際に開始することができる。
【００２３】
さらには注入及び／又は抽出は、金型及び対抗金型を含む密閉成形システムの一方の面及び／又は両方の面を介して実施することができる。例えば（対抗金型の）上面を介して水を抽出することができ、（金型の）下面を介して抽出するために金型を逆さまにすることができる。
【００２４】
注入及び／又は抽出は、１つ又は複数のオリフィスを介して実施することができ、これらのオリフィスは、異なってもよいし又は異ならなくてもよく、金型及び／又は対抗金型に設けられている。
【００２５】
さらには、注入及び／又は抽出は、成形システムの下面及び／又は上面の一部又は全体に渡って分布させることができる。
【００２６】
さらには、物品（外装用パネルなど）を、例えば、構造体に最終的に固定するための１つ又は複数の金属インサートを含む物品を、スラリーを注入する前に金型の中にこれらのインサートを入れることによって製造することが可能である。
【００２７】
さらには、金型は、任意選択で硬化プロセスを促進させるために加熱することができる。
【００２８】
本発明による方法を実施するための金型は、密閉金型システム（金型／対抗金型）からなることができ、少なくとも１つの入口オリフィスと少なくとも１つの第２オリフィスを含むことができ、スラリー、好ましくは前もって均質化されたスラリーがこの入口オリフィスを介して注入され、この第２オリフィスは、抽出のために第１オリフィスと異なってもよいし又は異ならなくてもよい。
【００２９】
システムが失敗するのを避けるために、真空による水抽出の際の圧力降下を防ぐよう密閉することができるロッキング機構を備えた１つ又は複数のスラリー出口オリフィス又はオーバーフローを金型の中に含むことができる。
【００３０】
真空による水抽出を可能にするために、金型はまた、好ましくは真空抽出システムに直接的又は間接的に接続された１ｃｍ以下の直径を有する複数のオリフィスを備えている。同様に、この真空工程の際に材料が失われるのを避けるために、濾紙又は他の任意の通常の濾過システムをオリフィスとスラリーの間に配置することができる。この工程の際、金型は、硬化プロセスを促進させるために任意選択で加熱することができる。
【００３１】
支持部材が金型に配置される場合には、それは、好ましくは金型又は対抗金型に対面する１つ又は複数のオリフィスを含むことができる。
【００３２】
抽出及び注入が対抗金型を介して実施される場合には、部材、例えば、対抗金型と接触しかつ対抗金型のオリフィスに対面するオリフィスを備えた磁気部材を提供することができる。
【００３３】
本発明の主題はまた、上記の方法によって得られる水硬性マトリックスからなる物品でもある。その組成は、全質量の２ｗｔ％〜９８ｗｔ％の水硬結合剤と、全質量の０．１ｗｔ％〜９５ｗｔ％の砂と、全質量の５ｗｔ％〜７５ｗｔ％の水と、全質量の０ｗｔ％〜５０ｗｔ％の強化繊維（好ましくは２．５ｗｔ％〜７ｗｔ％のガラス繊維）と、全質量の０ｗｔ％〜５０ｗｔの他の繊維と、全質量の０ｗｔ％〜７５ｗｔ％のポリマーと、全質量の０ｗｔ％〜２０ｗｔ％の超可塑剤と、全質量の０ｗｔ％〜５０ｗｔ％のメタカオリンと、任意選択で必要とされる特徴を物品に付与するよう選択された他の添加剤とを含む。
【００３４】
その組成のために、この物品は耐熱性を有する。さらにその組成により、その機械的性質を改善することができ、従来のコンクリート物品を軽くすることができる。
【００３５】
この物品は、高レベルの耐火性を必要とする壁及び構造体を被覆するのに使用することができる。
【００３６】
本発明による方法は、セメントに基づいた成分（セメントは水硬結合剤として使用される）の射出成形及び製造に関するだけでなく、また、これらの成分だけでなく、他の水硬結合剤、例えば、石膏、プラスター、石灰及びケイ酸カルシウムを使用する可能性も想定している。
【００３７】
幾つかの結合剤を混合することも可能である。さらには、マトリックスは、他の凝集体、石膏、プラスター、石灰、合成樹脂、ポリマー、種々の類型のプラスチック、熱可塑性樹脂などと混合されたセメントからなることができる。
【００３８】
結合剤がセメントを含む場合には、使用されるセメントは、好ましくは高い初期強度を有する急結セメント、あらゆる強度の通常のポルトランドセメント、アルミナセメント、低アルカリセメント、及び一般に任意のあらゆるタイプのセメントであることができ、その選択は、物品を設計する際、その水硬結合剤の特徴を常に維持するよう考慮されなければならない。
【００３９】
ポリマーは、例えば、種々の類型のアクリル又は合成タイプの樹脂であることができるか、又はマトリックスを改質しかつ物品の期待される種々の設計及び性能的側面の点でより高い能力を製造される物品に付与するのに使用できる他の任意のポリマーであることができる。任意選択で、ポリマーは、最終的なＧＲＣ物品が高温の用途を意図しない場合にのみ添加されるべきであり、壁パネル及び外装としてのみ使用されるか又は特定の耐火性又は耐熱性を必要としない他の用途において使用される。
【００４０】
さらには、他の添加剤は、とりわけ、促進剤、遅延剤、乳化剤、空気連行剤、吸蔵空気剤、安定剤、酸化防止剤、可塑剤、又は増粘剤、例えば、セルロース、セルロース繊維、任意のタイプのセルロース水酸化物、及び他の化学増粘剤、さらには注入スラリーの凝集及び安定性を改善するのに使用できる澱粉又は天然製品、及び一般に物品の期待される設計及び性能要件、さらには可能性のある製造要件によってマトリックスを改質するための任意の添加剤であることができる。
【００４１】
強化繊維は、細断された繊維、完全な繊維、細断された強化繊維のあらゆるクラスのマット、連続繊維のマット、例えば、サン−ゴバンによって販売されているＣｅｍ−ＦＩＬ（登録商標）又はメッシュ織物であることができる。
【００４２】
同様に、強化繊維は、合成繊維、例えば、ポリアミド、レーヨン、ナイロン、ＰＶＡ、ポリプロピレンの繊維、及び一般にあらゆるクラスの任意の有機繊維、天然繊維（例えば、ココナッツ繊維、処理された植物系繊維、セルロース繊維若しくはサイザル麻繊維）又は合成繊維；鉱物繊維、例えば、炭素繊維、玄武岩繊維、及び一般にあらゆるクラスの任意の鉱物繊維；Ｅ、Ｚ、Ｃ又はＡＲ（耐アルカリ性）のガラス繊維タイプのガラス繊維、及び一般に任意の組成の任意のガラス繊維；金属繊維、例えば、銅、鋼、ステンレス鋼、鉄、鋳鉄、ダクタイル鋳鉄の繊維、及び一般に金属タイプの任意の繊維であることができる。黒鉛、ホウ素、セラミック又は玄武岩の繊維を挙げることもできる。
【００４３】
他の繊維は、例えば、ロックウール又はガラスウールからの断熱繊維であることができる。
【００４４】
下表１は、従来のＧＲＣから作製された物品と比較するために、例えば、本発明によるＧＲＣから作製された物品に関する組成の幾つかの例を与えている。
【００４５】
【表１】
2007507371.tif 000002
【００４６】
組み合わせにおいて、種々のタイプの繊維の割合を調整して、その用途において優れた性能を達成しかつ種々の機械強度レベルを得るようにする。重大な問題なく混合物の注入を可能にするように、種々のタイプの繊維の組み合わせがマトリックスの他の成分と適合させるために設計される。射出成形された物品に関して得ることが望ましい利点又は性能特性に従って、強化（繊維）を構成する材料を他の任意の割合において使用することができる。
【００４７】
例えば、１２ｍｍの長さを有しかつ２〜３％の割合のＡＲガラス繊維が使用される。
【００４８】
好ましい実施態様が以下に記載されるが、これは本発明を限定するものではないということを特に言及する。
【発明を実施するための最良の形態】
【００４９】
材料を計量した後、以下の手順に従ってそれらを混合する。セメントと砂を所要水量に徐々に加えて、０．８の砂／セメント比と０．４５の水／セメント比を得る。均質な混合物が得られるまで混合を続ける。細断された強化繊維（例えば、ガラス繊維）と添加剤を加え、次いで均質なスラリーが得られるまで混合を続ける。
【００５０】
これを行うために、撹拌システムを備えたミキサーにスラリーの成分を導入し、均質な混合物が得られるまで撹拌を続ける。混合の際に生じる吸蔵空気は、圧力タンク内で除去される。
【００５１】
次に、例えば、内部を加圧できる好適なロッキングシステムを備えたタンクにスラリーを移す。このタンクは、吸蔵空気が注入されるスラリーとともに金型に導入されないように、必要に応じて任意選択で外部からの振動の発生を伴う、気泡を除去するための、真空プロセスに基づいた内部システムを含む。
【００５２】
次に、注入のために金型を用意する。排気工程の際に材料が失われるのを防ぐために、濾紙又は他の任意の通常の濾過システムをオリフィスとスラリーの間に配置することができる。例えば、金型上に配置される下方の支持体又はスリーブ上に濾紙又は特殊膜を置くことができ、未加工の物品を容易に取り出せるよう設計することができる。さらには、好適な形状の、例えば、ガラス繊維から作製される強化メッシュ織物が、好ましくは金型に配置される。
【００５３】
金型は、例えば、密閉金型システム（金型／対抗金型）からなり、例えば、金型及び対抗金型上に好ましくは均一に分布されかつ互いに対面する９個のオリフィスを含み、これらのオリフィスを介して均質化されたスラリーが注入され及び／又は抽出が実施される。
【００５４】
システムが失敗するのを避けるために、真空による水抽出の際の圧力降下を防ぐよう密閉することができるロッキング機構を備えた１つ又は複数のスラリー出口オリフィス又はオーバーフローを金型の中に含むことができる。
【００５５】
タンクは、オリフィスを介して前もって得られたスラリーで満たされ、次いで密閉されて加圧される。２．５〜３ｂａｒの圧力が得られた後、材料が金型に流れるようにスラリーをタンクから出力するためのバルブを開ける。
【００５６】
金型が満たされたことをオーバーフローが示すと、真空源のスイッチを入れ、注入を止める。真空による水抽出を可能にするために、１つ又は複数のオリフィスは、１ｃｍ以下の直径を有し、真空抽出システムに直接的又は間接的に接続されている。
【００５７】
総加圧時間は１５分であり、０．３５〜０．４０の間で変化する最終的な水／セメント比が得られる。この工程の際、金型は、硬化プロセスを促進させるために任意選択で加熱することができる。
【００５８】
次に、金型を開けて、物品を金型から取り出し、所要レベルの物品の水和及び硬化を得るためにこの物品を硬化用チャンバーに入れる。硬化は、室温及び９５％を超える相対湿度で７日間行われる。
【国際調査報告】
2007507371.tif 000003
2007507371.tif 000004
2007507371.tif 000005
2007507371.tif 000006